(57)【特許請求の範囲】
【請求項１】
カーボンナノチューブ及びカーボンナノファイバーから選ばれる少なくとも１つのカーボンナノ構造体と、樹脂と、界面活性剤とを含有し、前記樹脂の不揮発分と前記界面活性剤の含有割合の合計を１００質量部とすると、前記界面活性剤を２〜５０質量部の割合で含有することを特徴とする無機繊維用サイジング剤。
【請求項２】
前記カーボンナノ構造体が前記カーボンナノチューブを含有し、前記カーボンナノチューブが、シングルウォールカーボンナノチューブを含むものである請求項１に記載の無機繊維用サイジング剤。
【請求項３】
前記樹脂の不揮発分中における前記カーボンナノ構造体の含有割合が、１００ｐｐｍ以上５００００ｐｐｍ以下である請求項１又は２に記載の無機繊維用サイジング剤。
【請求項４】
前記樹脂が、エポキシ樹脂、ビニルエステル樹脂、ポリアミド樹脂、ポリオレフィン樹脂、ポリウレタン樹脂、ポリエステル樹脂、フェノキシ樹脂、ポリイミド樹脂、及びポリイミド樹脂前駆体から選ばれる少なくとも１つを含有するものである請求項１〜３のいずれか一項に記載の無機繊維用サイジング剤。
【請求項５】
ガラス繊維又は炭素繊維に適用される請求項１〜４のいずれか一項に記載の無機繊維用サイジング剤。
【請求項６】
前記樹脂がエポキシ樹脂であり、マトリックス樹脂がエポキシ樹脂である複合材料に適用される請求項１〜５のいずれか一項に記載の無機繊維用サイジング剤。
【請求項７】
前記樹脂がポリアミド樹脂、ポリウレタン樹脂、ポリイミド樹脂、及びポリイミド樹脂前駆体から選ばれる少なくとも１つであり、マトリックス樹脂がポリアミド樹脂である複合材料に適用される請求項１〜５のいずれか一項に記載の無機繊維用サイジング剤。
【請求項８】
前記樹脂がビニルエステル樹脂であり、マトリックス樹脂がビニルエステル樹脂である複合材料に適用される請求項１〜５のいずれか一項に記載の無機繊維用サイジング剤。
【請求項９】
前記樹脂がポリオレフィン樹脂及びフェノキシ樹脂から選ばれる少なくとも１つであり、マトリックス樹脂がポリオレフィン樹脂である複合材料に適用される請求項１〜５のいずれか一項に記載の無機繊維用サイジング剤。
【請求項１０】
請求項１〜５のいずれか一項に記載の無機繊維用サイジング剤が付着していることを特徴とする無機繊維。
【請求項１１】
請求項１〜９のいずれか一項に記載の無機繊維用サイジング剤を無機繊維に付着させる工程を含むことを特徴とする無機繊維の製造方法。
【請求項１２】
請求項１０に記載の無機繊維とマトリックス樹脂とを含む複合材料であって、前記無機繊維用サイジング剤中の樹脂がエポキシ樹脂であり、前記マトリックス樹脂がエポキシ樹脂であることを特徴とする複合材料。
【請求項１３】
請求項１０に記載の無機繊維とマトリックス樹脂とを含む複合材料であって、前記無機繊維用サイジング剤中の樹脂がポリアミド樹脂、ポリウレタン樹脂、ポリイミド樹脂、及びポリイミド樹脂前駆体から選ばれる少なくとも１つであり、前記マトリックス樹脂がポリアミド樹脂であることを特徴とする複合材料。
【請求項１４】
請求項１０に記載の無機繊維とマトリックス樹脂とを含む複合材料であって、前記無機繊維用サイジング剤中の樹脂がビニルエステル樹脂であり、前記マトリックス樹脂がビニルエステル樹脂であることを特徴とする複合材料。
【請求項１５】
請求項１０に記載の無機繊維とマトリックス樹脂とを含む複合材料であって、前記無機繊維用サイジング剤中の樹脂がポリオレフィン樹脂及びフェノキシ樹脂から選ばれる少なくとも１つであり、前記マトリックス樹脂がポリオレフィン樹脂であることを特徴とする複合材料。
【発明の詳細な説明】
【技術分野】
【０００１】
本発明は、カーボンナノ構造体を含む無機繊維用サイジング剤、無機繊維、その製造方法、及び複合材料に関する。
【背景技術】
【０００２】
一般に、炭素繊維等の無機繊維及び母材として熱可塑性樹脂等のマトリックス樹脂を含む材料として繊維強化熱可塑性樹脂複合材料が知られ、建材、輸送機器等の各分野において広く利用されている。炭素繊維等の無機繊維及び熱可塑性樹脂等の母材との界面の接着性を向上させるためにサイジング剤を無機繊維に付着させる処理が行われている。
【０００３】
従来より、例えば特許文献１に開示の熱可塑性マトリックス樹脂を補強するために用いられる炭素繊維用サイジング剤が知られている。かかる炭素繊維用サイジング剤は、所定のガラス転移点等のパラメータを有するポリマー成分を含有し、所定のサイジング剤の不揮発分全体に占める該ポリマー成分の質量割合を有し、該ポリマー成分が、芳香族系ポリエステル樹脂等である。
【先行技術文献】
【特許文献】
【０００４】
【特許文献１】国際公開第２０１３／０５８２００号
【発明の概要】
【発明が解決しようとする課題】
【０００５】
ところが、特許文献１のサイジング剤は、母材に対する無機繊維の接着性が不十分であった。
【課題を解決するための手段】
【０００６】
しかして本発明者らは、前記の課題を解決するべく研究した結果、カーボンナノチューブ等のカーボンナノ構造体と、樹脂とを含有する無機繊維用サイジング剤が正しく好適であることを見出した。
【０００７】
上記課題を解決するために、本発明の一態様では、カーボンナノチューブ及びカーボンナノファイバーから選ばれる少なくとも１つのカーボンナノ構造体と、樹脂と、界面活性剤とを含有し、前記樹脂の不揮発分と前記界面活性剤の含有割合の合計を１００質量部とすると、前記界面活性剤を２〜５０質量部の割合で含有することを特徴とする無機繊維用サイジング剤が提供される。
【０００８】
前記無機繊維用サイジング剤において、前記カーボンナノ構造体が前記カーボンナノチューブを含有し、前記カーボンナノチューブが、シングルウォールカーボンナノチューブを含むものであってもよい。
【０００９】
前記無機繊維用サイジング剤において、前記樹脂の不揮発分中における前記カーボンナノ構造体の含有割合が、１００ｐｐｍ以上５００００ｐｐｍ以下であってもよい。
前記無機繊維用サイジング剤において、前記樹脂が、エポキシ樹脂、ビニルエステル樹脂、ポリアミド樹脂、ポリオレフィン樹脂、ポリウレタン樹脂、ポリエステル樹脂、フェノキシ樹脂、ポリイミド樹脂、及びポリイミド樹脂前駆体から選ばれる少なくとも１つを含有してもよい。
【００１０】
前記無機繊維用サイジング剤において、ガラス繊維又は炭素繊維に適用されてもよい。
前記無機繊維用サイジング剤において、前記樹脂がエポキシ樹脂であり、マトリックス樹脂がエポキシ樹脂である複合材料に適用されてもよい。
【００１１】
前記無機繊維用サイジング剤において、前記樹脂がポリアミド樹脂、ポリウレタン樹脂、ポリイミド樹脂、及びポリイミド樹脂前駆体から選ばれる少なくとも１つであり、マトリックス樹脂がポリアミド樹脂である複合材料に適用されてもよい。
【００１２】
前記無機繊維用サイジング剤において、前記樹脂がビニルエステル樹脂であり、マトリックス樹脂がビニルエステル樹脂である複合材料に適用されてもよい。
前記無機繊維用サイジング剤において、前記樹脂がポリオレフィン樹脂及びフェノキシ樹脂から選ばれる少なくとも１つであり、マトリックス樹脂がポリオレフィン樹脂である複合材料に適用されてもよい。
【００１３】
本発明の別の態様では、前記無機繊維用サイジング剤が付着していることを特徴とする無機繊維が提供される。
本発明の別の態様では、前記無機繊維用サイジング剤を無機繊維に付着させる工程を含むことを特徴とする無機繊維の製造方法が提供される。
【００１４】
本発明の別の態様では、前記無機繊維とマトリックス樹脂とを含む複合材料であって、前記無機繊維用サイジング剤中の樹脂がエポキシ樹脂であり、前記マトリックス樹脂がエポキシ樹脂であることを特徴とする複合材料が提供される。
【００１５】
本発明の別の態様では、前記無機繊維とマトリックス樹脂とを含む複合材料であって、前記無機繊維用サイジング剤中の樹脂がポリアミド樹脂、ポリウレタン樹脂、ポリイミド樹脂、及びポリイミド樹脂前駆体から選ばれる少なくとも１つであり、前記マトリックス樹脂がポリアミド樹脂であることを特徴とする複合材料が提供される。
【００１６】
本発明の別の態様では、前記無機繊維とマトリックス樹脂とを含む複合材料であって、前記無機繊維用サイジング剤中の樹脂がビニルエステル樹脂であり、前記マトリックス樹脂がビニルエステル樹脂であることを特徴とする複合材料が提供される。
【００１７】
本発明の別の態様では、前記無機繊維とマトリックス樹脂とを含む複合材料であって、前記無機繊維用サイジング剤中の樹脂がポリオレフィン樹脂及びフェノキシ樹脂から選ばれる少なくとも１つであり、前記マトリックス樹脂がポリオレフィン樹脂であることを特徴とする複合材料が提供される。
【発明の効果】
【００１８】
本発明によると母材に対する無機繊維の接着性を向上できる。
【図面の簡単な説明】
【００１９】
【図１】実施例欄における接着性評価のための複合材界面特性評価装置の概略図。
【発明を実施するための形態】
【００２０】
＜第１実施形態＞
先ず、本発明に係る無機繊維用サイジング剤（以下、サイジング剤ともいう）を具体化した第１実施形態について説明する。
【００２１】
（カーボンナノ構造体）
サイジング剤は、カーボンナノチューブ及びカーボンナノファイバーから選ばれる少なくとも１つのカーボンナノ構造体と、樹脂とを含有する。一般的に、カーボンナノチューブは、繊維の中心に沿ってグラフェンシートを巻き付けた円筒状構造をしている。カーボンナノファイバーは、グラフェンシートが繊維長方向に対して斜めに積層した構造又は垂直に積層した構造を有しており、繊維表面にグラフェンシートのエッジ面が露出している。
【００２２】
カーボンナノチューブとしては、単層のシングルウォールカーボンナノチューブであっても、二層のダブルウォールカーボンナノチューブ等の多層のマルチウォールカーボンナノチューブであってもよい。これらの中で、接着性をより向上できる観点からシングルウォールカーボンナノチューブが好ましい。
【００２３】
また、カーボンナノチューブは、カーボンナノシートの幾何学的構造の違いによってジグザグ型、アームチェア型、カイラル型が存在するがいずれであってもよい。また、例えばカルボキシル基修飾等の化学修飾されたカーボンナノチューブを適用してもよい。
【００２４】
カーボンナノ構造体の具体例としては、例えばNanocyl社製単層カーボンナノチューブ、OCSiAl社製単層カーボンナノチューブ（商品名TUBALL）、Nanocyl社製二層カーボンナノチューブ、Nanocyl社製多層カーボンナノチューブ、Nanocyl社製カルボキシル基修飾多層カーボンナノチューブ、ALMEDIO社製補強用カーボンナノファイバー等が挙げられる。これらのカーボンナノ構造体は、１種のカーボンナノ構造体を単独で使用してもよく、２種以上のカーボンナノ構造体を組み合わせて使用してもよい。
【００２５】
（樹脂）
樹脂は、サイジング剤が付与される無機繊維の用途等に応じて適宜公知のものから選択される。樹脂の具体例としては、例えばエポキシ樹脂、ビニルエステル樹脂、ポリアミド樹脂、ポリオレフィン樹脂、ポリウレタン樹脂、ポリカーボネート樹脂、ポリエステル樹脂、ＰＥＥＫ樹脂、フッ素樹脂、フェノキシ樹脂、フェノール樹脂、ＢＭＩ樹脂、ポリイミド樹脂、ポリイミド樹脂前駆体、ポリエーテルスルホン樹脂等が挙げられる。これらの中でエポキシ樹脂、ビニルエステル樹脂、ポリアミド樹脂、ポリオレフィン樹脂、ポリウレタン樹脂、ポリエステル樹脂、フェノキシ樹脂、ポリイミド樹脂、ポリイミド樹脂前駆体が好ましい。
【００２６】
樹脂の具体例としては、例えばエポキシ樹脂（三菱ケミカル社製：商品名jER828、jER1002）、ポリウレタン樹脂（第一工業製薬社製：商品名スーパーフレックス500M）、変性ポリプロピレン樹脂（丸芳化学社製：商品名MGP-1650）、変性ポリプロピレン樹脂（東邦化学工業社製：商品名ハイテックP-9018）、変性ポリエステル樹脂（東洋紡社製：商品名バイロナールMD-1480）、フェノキシ樹脂（日鉄ケミカル＆マテリアル社製：商品名YP-50S）、３，３’，４，４’−ビフェニルテトラカルボン酸無水物とジアミノジフェニルエーテルのポリイミド樹脂前駆体、ポリアミド樹脂（東レ社製：商品名AQナイロンP-95）、ビスフェノールＡのエチレンオキサイド２モル付加物とフマル酸のポリエステル樹脂、エポキシ樹脂とメタクリル酸のビニルエステル樹脂等が挙げられる。
【００２７】
無機繊維が複合材料に適用される場合、サイジング剤に配合される樹脂の種類は、接着性の向上、リサイクル性の向上等の観点より複合材料を構成する母材の種類を考慮して選択されることが好ましい。マトリックス樹脂がエポキシ樹脂の複合材料に適用される場合、サイジング剤中の樹脂は、エポキシ樹脂であることが好ましい。マトリックス樹脂がポリアミド樹脂の複合材料に適用される場合、サイジング剤中の樹脂は、ポリアミド樹脂、ポリウレタン樹脂、ポリイミド樹脂、及びポリイミド樹脂前駆体から選ばれる少なくとも１つであることが好ましい。マトリックス樹脂がビニルエステル樹脂の複合材料に適用される場合、サイジング剤中の樹脂は、ビニルエステル樹脂であることが好ましい。マトリックス樹脂がポリオレフィン樹脂の複合材料に適用される場合、サイジング剤中の樹脂は、ポリオレフィン樹脂及びフェノキシ樹脂から選ばれる少なくとも１つであることが好ましい。
【００２８】
サイジング剤中において、樹脂の不揮発分中におけるカーボンナノ構造体の含有割合は、適宜選択されるが、好ましくは１００ｐｐｍ以上５００００ｐｐｍ以下である。かかる範囲に規定されることにより、接着性をより向上できる。不揮発分は、対象物を１０５℃で２時間熱処理して揮発性物質を十分に除去した絶乾物の質量から求められる（以下、同じ）。
【００２９】
（界面活性剤）
サイジング剤は、さらに界面活性剤を配合する。界面活性剤を配合することにより、カーボンナノ構造体の脱落防止性を向上させる。界面活性剤としては、例えばアニオン界面活性剤、カチオン界面活性剤、非イオン界面活性剤、両性界面活性剤が挙げられる。これらの界面活性剤は、１種の界面活性剤を単独で使用してもよく、２種以上の界面活性剤を組み合わせて使用してもよい。
【００３０】
非イオン界面活性剤としては、公知のものを適宜採用できる。非イオン界面活性剤の具体例としては、例えば（１）有機酸、有機アルコール、有機アミン及び／又は有機アミドに炭素数２〜４のアルキレンオキサイドを付加した化合物、例えばポリオキシエチレンジラウリン酸エステル、ポリオキシエチレンオレイン酸エステル、ポリオキシエチレンオレイン酸ジエステル、ポリオキシエチレンオクチルエーテル、ポリオキシエチレンラウリルエーテル、ポリオキシエチレンラウリルエーテルメチルエーテル、ポリオキシエチレンポリオキシプロピレンラウリルエーテル、ポリオキシプロピレンラウリルエーテルメチルエーテル、ポリオキシエチレンオレイルエーテル、ポリオキシブチレンオレイルエーテル、ポリオキシエチレンポリオキシプロピレンノニルエーテル、ポリオキシプロピレンノニルエーテル、ポリオキシエチレンポリオキシプロピレンオクチルエーテル、２−ヘキシルヘキサノールのエチレンオキサイド付加物、ポリオキシエチレン２−エチル−１−ヘキシルエーテル、ポリオキシエチレンイソノニルエーテル、ポリオキシエチレンドデシルエーテル、二級ドデシルアルコールにエチレンオキサイドを付加した化合物、ポリオキシエチレントリデシルエーテル、ポリオキシアルキレンテトラデシルエーテル、ポリオキシエチレンラウリルアミノエーテル、ポリオキシエチレンラウロアミドエーテル、ポリオキシアルキレントリスチレン化フェニルエーテル等のエーテル型非イオン界面活性剤、（２）ポリオキシアルキレンソルビタントリオレート、ポリオキシアルキレンヤシ油、ポリオキシアルキレンヒマシ油、ポリオキシアルキレン硬化ヒマシ油、ポリオキシアルキレン硬化ヒマシ油トリオクタノアート、ポリオキシアルキレン硬化ヒマシ油のマレイン酸エステル、ステアリン酸エステル、又はオレイン酸エステル等のポリオキシアルキレン多価アルコール脂肪酸エステル型非イオン界面活性剤、（３）ステアリン酸ジエタノールアミド、ジエタノールアミンモノラウロアミド等のアルキルアミド型非イオン界面活性剤、（４）ポリオキシエチレンジエタノールアミンモノオレイルアミド、ポリオキシエチレンラウリルアミン、ポリオキシエチレン牛脂アミン等のポリオキシアルキレン脂肪酸アミド型非イオン界面活性剤、（５）ポリオキシエチレンとジメチルフタラートとラウリルアルコールの共重合物等のエーテル・エステル化合物等が挙げられる。
【００３１】
アニオン界面活性剤としては、公知のものを適宜採用できる。アニオン界面活性剤の具体例としては、例えば（１）ラウリルリン酸エステル塩、セチルリン酸エステル塩、オクチルリン酸エステル塩、オレイルリン酸エステル塩、ステアリルリン酸エステル塩等の脂肪族アルコールのリン酸エステル塩、（２）ポリオキシエチレンラウリルエーテルリン酸エステル塩、ポリオキシエチレンオレイルエーテルリン酸エステル塩、ポリオキシエチレンステアリルエーテルリン酸エステル塩等の脂肪族アルコールにエチレンオキサイド及びプロピレンオキサイドから選ばれる少なくとも一種のアルキレンオキサイドを付加したもののリン酸エステル塩、（３）ラウリルスルホン酸塩、ミリスチルスルホン酸塩、セチルスルホン酸塩、オレイルスルホン酸塩、ステアリルスルホン酸塩、テトラデカンスルホン酸塩、ドデシルベンゼンスルホン酸塩、ニ級アルキルスルホン酸（Ｃ１３〜１５）塩等の脂肪族スルホン酸塩又は芳香族スルホン酸塩、（４）ラウリル硫酸エステル塩、オレイル硫酸エステル塩、ステアリル硫酸エステル塩等の脂肪族アルコールの硫酸エステル塩、（５）ポリオキシエチレンラウリルエーテル硫酸エステル塩、ポリオキシアルキレン（ポリオキシエチレン、ポリオキシプロピレン）ラウリルエーテル硫酸エステル塩、ポリオキシエチレンオレイルエーテル硫酸エステル塩等の脂肪族アルコールにエチレンオキサイド及びプロピレンオキサイドから選ばれる少なくとも一種のアルキレンオキサイドを付加したものの硫酸エステル塩、（６）ひまし油脂肪酸硫酸エステル塩、ごま油脂肪酸硫酸エステル塩、トール油脂肪酸硫酸エステル塩、大豆油脂肪酸硫酸エステル塩、なたね油脂肪酸硫酸エステル塩、パーム油脂肪酸硫酸エステル塩、豚脂脂肪酸硫酸エステル塩、牛脂脂肪酸硫酸エステル塩、鯨油脂肪酸硫酸エステル塩等の脂肪酸の硫酸エステル塩、（７）ひまし油の硫酸エステル塩、ごま油の硫酸エステル塩、トール油の硫酸エステル塩、大豆油の硫酸エステル塩、菜種油の硫酸エステル塩、パーム油の硫酸エステル塩、豚脂の硫酸エステル塩、牛脂の硫酸エステル塩、鯨油の硫酸エステル塩等の油脂の硫酸エステル塩、（８）ラウリン酸塩、オレイン酸塩、ステアリン酸塩等の脂肪酸塩、（９）ジオクチルスルホコハク酸塩等の脂肪族アルコールのスルホコハク酸エステル塩等が挙げられる。アニオン界面活性剤の対イオンとしては、例えばカリウム塩、ナトリウム塩等のアルカリ金属塩、アンモニウム塩、トリエタノールアミン等のアルカノールアミン塩等が挙げられる。
【００３２】
カチオン界面活性剤としては、公知のものを適宜採用できる。カチオン界面活性剤の具体例としては、例えばラウリルトリメチルアンモニウムクロライド、セチルトリメチルアンモニウムクロライド、ステアリルトリメチルアンモニウムクロライド、ベヘニルトリメチルアンモニウムクロライド、ジデシルジメチルアンモニウムクロライド、１，２−ジメチルイミダゾール、トリエタノールアミン等が挙げられる。
【００３３】
両性界面活性剤としては、公知のものを適宜採用できる。両性界面活性剤の具体例としては、例えばベタイン型両性界面活性剤等が挙げられる。
サイジング剤が界面活性剤を含有する場合、樹脂の不揮発分と界面活性剤との合計中におけるカーボンナノ構造体の含有割合は、適宜選択されるが、好ましくは５０ｐｐｍ以上４００００ｐｐｍ以下である。かかる範囲に規定されることにより、接着性をより向上させる。
サイジング剤は、前記樹脂の不揮発分と前記界面活性剤の含有割合の合計を１００質量部とすると、界面活性剤を２〜５０質量部の割合で含有する。
【００３４】
本実施形態のサイジング剤によれば、以下のような効果を得ることができる。
（１−１）本実施形態のサイジング剤では、カーボンナノチューブ及びカーボンナノファイバーから選ばれる少なくとも１つのカーボンナノ構造体と、樹脂とを含有するように構成した。したがって、集束性に優れるとともに、母材を適用した場合の無機繊維と母材との接着性を向上できる。かかる接着性の向上は、サイジング剤が塗布された繊維表面上の凹凸の形成によるアンカー効果の他、カーボンナノ構造体の一部が母材側へ移動することによっても発揮されるものと思われる。また、無機繊維からのカーボンナノ構造体の脱落防止性を向上できる。
【００３５】
＜第２実施形態＞
次に本発明に係る無機繊維の製造方法を具体化した第２実施形態について説明する。第２実施形態について、下記の記載以外は、第１実施形態と同様の構成が適用される。
【００３６】
本実施形態の無機繊維の製造方法は、第１実施形態のサイジング剤を炭素繊維に付着させる工程を含んでいる。付着量（溶媒を含まない）については特に制限はないが、無機繊維にサイジング剤として０．０１質量％以上１０質量％以下となるよう付着させたものが好ましい。かかる数値範囲に規定することにより、無機繊維の集束性等の効果をより向上させる。
【００３７】
（無機繊維）
本実施形態において適用される無機繊維の種類としては、特に限定されず、例えばガラス繊維、炭素繊維、セラミック繊維、金属繊維、鉱物繊維、岩石繊維、スラッグ繊維等が挙げられる。これらの中でも本発明の効果をより有効に発現できる観点からガラス繊維、炭素繊維が好ましい。炭素繊維の種類としては、例えばアクリル繊維を原料として得られたＰＡＮ系炭素繊維、ピッチを原料として得られたピッチ系炭素繊維、リサイクル炭素繊維、ポリエステル繊維、ポリエチレン樹脂、フェノール樹脂、セルロース樹脂、リグニン樹脂等を原料として得られる炭素繊維が挙げられる。
【００３８】
第１実施形態のサイジング剤を無機繊維に付着させるには、一般に工業的に用いられている方法を適用できる。例えば、ローラー浸漬法、ローラー接触法、スプレー法、抄紙法等が挙げられる。サイジング剤を付着させた無機繊維は、続いて公知の方法を用いて乾燥処理してもよい。
【００３９】
本実施形態の無機繊維の製造方法によれば、第１実施形態の効果に加えて、以下のような効果を得ることができる。
（２−１）本実施形態の無機繊維の製造方法では、カーボンナノ構造体と樹脂とを含むサイジング剤を炭素繊維に付着させる工程を含んでいる。したがって、無機繊維からのカーボンナノ構造体の脱落防止性を向上できる。また、１工程で無機繊維に対するサイジング剤の付与が完了するため、工程効率性も向上できる。
【００４０】
＜第３実施形態＞
次に、本発明に係る複合材料を具体化した第３実施形態について説明する。第３実施形態について、下記の記載以外は、第１，２実施形態と同様の構成が適用される。
【００４１】
第２実施形態によりサイジング剤を付着させた無機繊維を、母材としてのマトリックス樹脂に含浸させることにより複合材料が得られる。複合材料を製造する際、無機繊維の形態としては特に制限はなく、例えば長繊維状、短繊維状、不織布状等の形態を採用できる。
【００４２】
（マトリックス樹脂）
マトリックス樹脂は、複合材料の目的、用途等に応じて公知のものから適宜選択される。マトリックス樹脂の具体例としては、例えばエポキシ樹脂、ビニルエステル樹脂、ポリアミド樹脂、ポリオレフィン樹脂、ポリウレタン樹脂、ポリカーボネート樹脂、ポリエステル樹脂、ＰＥＥＫ樹脂、フッ素樹脂、フェノキシ樹脂、フェノール樹脂、ＢＭＩ樹脂、ポリイミド樹脂、ポリイミド樹脂前駆体、ポリエーテルスルホン樹脂等が挙げられる。
【００４３】
マトリックス樹脂は、接着性の向上、リサイクル性の向上等の観点からサイジング剤に含まれる樹脂の種類を考慮して選択されてもよい。マトリックス樹脂がエポキシ樹脂の複合材料に適用される場合、サイジング剤中の樹脂は、エポキシ樹脂である組み合わせが好ましい。マトリックス樹脂がポリアミド樹脂の複合材料に適用される場合、サイジング剤中の樹脂は、ポリアミド樹脂、ポリウレタン樹脂、ポリイミド樹脂、及びポリイミド樹脂前駆体から選ばれる少なくとも１つである組み合わせが好ましい。マトリックス樹脂がビニルエステル樹脂の複合材料に適用される場合、サイジング剤中の樹脂は、ビニルエステル樹脂である組み合わせが好ましい。マトリックス樹脂がポリオレフィン樹脂の複合材料に適用される場合、サイジング剤中の樹脂は、ポリオレフィン樹脂及びフェノキシ樹脂から選ばれる少なくとも１つである組み合わせが好ましい。
【００４４】
本実施形態の複合材料によれば、以下のような効果を得ることができる。
（３−１）本実施形態の複合材料では、カーボンナノチューブ及びカーボンナノファイバーから選ばれる少なくとも１つのカーボンナノ構造体と、樹脂とを含有するサイジング剤を適用している。したがって、無機繊維とマトリックス樹脂との優れた接着性により、特に機械特性等の各種特性に優れる繊維強化樹脂複合材料が得られる。
【００４５】
なお、上記実施形態は以下のように変更してもよい。上記実施形態及び以下の変更例は、技術的に矛盾しない範囲で互いに組み合わせて実施できる。
・上記実施形態のサイジング剤は、本発明の効果を阻害しない範囲内において、サイジング剤の性能を維持する観点、無機繊維に対する付与性向上等の観点から、その他の成分として、水又は有機溶媒、平滑剤、酸化防止剤、防腐剤等を配合することを妨げるものではない。
【００４６】
・上記実施形態のサイジング剤が適用される分野は、特に限定されない。例えばポリイミド樹脂等のマトリックス樹脂を含浸させた炭素繊維複合材料（ＣＦＲＰ）の他、コンクリートの補強用繊維等に適用してもよい。
【実施例】
【００４７】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００４８】
試験区分１（サイジング剤の調製）
実施例１のサイジング剤は、原料であるカーボンナノ構造体として表１に示されるジグザグ型単層カーボンナノチューブ（Ａ−１）、樹脂（Ｂ）として表２に示されるエポキシ樹脂（Ｂ−１）、界面活性剤（Ｃ）として表３に示されるトリスチレン化フェノールのエチレンオキサイド３０モルとプロピレンオキサイド５モルのランダム付加物（Ｃ−１）を使用した。各成分を表４に示される含有割合にて混合したものを１００℃に加温して均一にしたのち、７０℃以下に冷却して徐々に水を加えて実施例１のサイジング剤の水性液を調製した。
【００４９】
実施例２〜１８、参考例１９、比較例１〜４のサイジング剤は、原料として表１のカーボンナノ構造体（Ａ）、表２の樹脂（Ｂ）、及び必要により表３の界面活性剤（Ｃ）を使用した。各成分を表４に示した含有割合にて混合し、下記のＡ〜Ｄに示される調製方法によってサイジング剤の水性液を得た。
【００５０】
Ａ：各原料を混合したものを１００℃に加温して均一にしたのち、７０℃以下に冷却して徐々に水を加えてサイジング剤の水性液を得た。
Ｂ：予め調製した樹脂乳化物と、予め調製したカーボンナノ構造体の水分散物と、界面活性剤とを混合することでサイジング剤の水性液を得た。
【００５１】
Ｃ：予め調製した樹脂乳化物と界面活性剤とを混合することでサイジング剤の水性液を得た。
Ｄ：樹脂と界面活性剤とを混合したものに徐々に水を加えてサイジング剤の水性液を得た。
【００５２】
カーボンナノ構造体（Ａ）の種類と含有量、樹脂（Ｂ）の種類と含有量、界面活性剤（Ｃ）の種類と含有量、サイジング剤の調製方法を、表４の「カーボンナノ構造体（Ａ）」欄、「樹脂（Ｂ）」欄、「界面活性剤（Ｃ）」欄、「製造時の混合方法」欄にそれぞれ示す。樹脂（Ｂ）の不揮発分濃度は、以下の方法により測定した。
【００５３】
・不揮発分濃度
予め質量を測定しておいたアルミトレイに試料１ｇを分取する。１０５℃で２時間熱処理後の絶乾物の質量から不揮発分濃度を算出する。
【００５４】
不揮発分濃度（％）＝（熱処理後の絶乾物の質量）／（熱処理前の試料の質量）×１００
【００５５】
【表１】
0006923978.tif 000002
【００５６】
【表２】
0006923978.tif 000003
【００５７】
【表３】
0006923978.tif 000004
【００５８】
【表４】
0006923978.tif 000005
表４に記載する接着性評価に使用したマトリックス樹脂、＊１）〜＊３）の詳細は以下のとおりである。
【００５９】
（接着性評価に使用したマトリックス樹脂）
エポキシ樹脂（三菱ケミカル社製  商品名：jER828＋トリエチレンテトラミン）
ビニルエステル樹脂（昭和電工社製  商品名：リポキシＲ−８０４Ｂ（同社製メチルエチルケトンパーオキシド硬化剤使用））
ポリアミド樹脂（宇部興産社製  ＵＢＥナイロン  １０１１ＦＢ）
ポリプロピレン樹脂：２％無水マレイン酸変性ポリプロピレン
＊１）樹脂（Ｂ）の不揮発分に対する含有割合
＊２）樹脂（Ｂ）の不揮発分と界面活性剤との合計に対する含有割合
＊３）不揮発分基準
試験区分２（評価）
・接着性の評価
接着性は、市販の複合材界面特性評価装置を用いてマイクロドロップレット法によって測定される応力により評価した。図１に複合材界面特性評価装置１０の概略図を示す。
【００６０】
上述したように調製した各例の水性液を更に水希釈し、固形分が２％の水性液を作成した。この水性液を不織布状の炭素繊維又はガラス繊維に固形分として２％付与されるようにスプレー法にて給油することで各例のサイジング剤が付与された不織布状炭素繊維又はガラス繊維を調製した。
【００６１】
次に、この炭素繊維又はガラス繊維から１本の炭素繊維又はガラス繊維を取り出し、この繊維１２を板状の四角枠状のホルダー１１に緊張した状態でその両端を接着剤１４で固定した。次に、表４に示される各例のマトリックス樹脂を、直径がほぼ７０μｍの樹脂滴１３となるように繊維１２に付着させ、固定した。
【００６２】
図示しない装置本体には、一側面において垂直断面が先細状に成型された２枚の板状のブレード１７，１８が、その先端部１７ａ及び１８ａが向かい合わせになる位置状態で取り付けられている。
【００６３】
樹脂滴１３が固定されている繊維１２を２枚のブレード１７，１８の先端部１７ａ，１８ａで挟む位置にて、ホルダー１１を装置本体に固定されている基板１６に取り付けた。基板１６にはロードセル１５が接続され、基板１６に負荷される応力が計測される。
【００６４】
ホルダー１１を５ｍｍ／分の速度で繊維軸方向に移動させた時に、ブレード１７，１８の先端部１７ａ，１８ａによって樹脂滴１３が繊維１２から剥離する際に生じる最大応力Ｆを、ロードセル１５にて計測した。
【００６５】
計測した値を用いて、下記の数１により界面せん断強度τを算出した。同様の操作を２０回行い、得られた界面せん断強度の平均値を求めた。さらに得られた平均値について、下記に示される使用したマトリックス樹脂の基準数値に対する増加率を求め、以下の基準により評価した。結果を表４にまとめて示した。また、使用した無機繊維の種類及びマトリックス樹脂の種類を、表４の「接着性評価に使用した無機繊維」欄及び「接着性評価に使用したマトリックス樹脂」欄にそれぞれ示す。
【００６６】
【数１】
0006923978.tif 000006
数１において、
Ｆ：繊維１２から樹脂滴１３が剥離する際に生じる最大応力（Ｎ）、
Ｄ：繊維１２の直径（ｍ）、
Ｌ：樹脂滴１３の引き抜き方向の直径（ｍ）。
【００６７】
・使用したマトリックス樹脂の基準数値
エポキシ樹脂：６０ＭＰａ
ビニルエステル樹脂：４０ＭＰａ
ポリアミド樹脂：５０ＭＰａ
ポリプロピレン樹脂：２２ＭＰａ
◎（良好）：増加率が１２％以上
○（可）：増加率が１％以上１２％未満
×（不良）：増加率が１％未満
・脱落防止性の評価
繊維がサイジング剤を付与するサイジング浴を通過後、乾燥工程を経たのちの金属ローラー部分でのカーボンナノ構造体の脱落防止性を以下の基準で評価した。
【００６８】
◎（良好）：金属ローラーにカーボンナノ構造体の脱落が見られず、２週間以上連続しての操業が可能であった場合
○（可）：金属ローラーにカーボンナノ構造体の脱落がわずかに見られるが、２週間以上連続しての操業が可能であった場合
×（不良）：金属ローラーにカーボンナノ構造体の脱落が多くみられ２週間未満で製造を止めて清掃する必要があった場合
・工程効率性の評価
○（良好）：カーボンナノ構造体と樹脂の付与が１段階で完了する場合
×（不良）：カーボンナノ構造体を付与してその後に樹脂を含むサイジング剤を付与する２段階の工程がある場合
・集束性の評価
上述した調製した各例の水性液を更に水希釈し、固形分が２％の水性液を作成した。ポリアクリロニトリル系繊維から得た未サイジングの炭素繊維ストランドを連続的に上記水性液に浸漬した。サイジング剤の付着量（溶媒を含まない）が炭素繊維に対して１％一定となるようにローラーの絞り条件を調整して、炭素繊維ストランドに水性液を付着させた。引き続き連続的に２００℃のオーブンに１分間通して乾燥して金属ローラーに巻き取った。
【００６９】
サイジング剤を付与する水性液を通過後、乾燥工程を経たのちの金属ローラー部分での糸の集束性を以下の基準で評価した。
○（良好）：糸がまとまって金属ローラーを通過しており、工程性に問題が無い場合
×（不良）：糸がまとまっておらず金属ローラーへの巻きつきが生じる場合
以上表４の結果からも明らかなように、本発明によれば、接着性に優れるサイジング剤が得られる。また、本発明は、脱落防止性、工程効率性、集束性にも優れる。
【符号の説明】
【００７０】
１０…複合材界面特性評価装置
１１…ホルダー
１２…繊維
１３…樹脂滴
１４…接着剤
１５…ロードセル
１６…基板
１７，１８…ブレード
【要約】
【課題】母材に対する無機繊維の接着性を向上できる無機繊維用サイジング剤、無機繊維、その製造方法、及び複合材料を提供する。
【解決手段】本発明の無機繊維用サイジング剤は、カーボンナノチューブ及びカーボンナノファイバーから選ばれる少なくとも１つのカーボンナノ構造体と、樹脂とを含有することを特徴とする。本発明の無機繊維は、前記無機繊維用サイジング剤が付着していることを特徴とする。本発明の無機繊維の製造方法は、前記無機繊維用サイジング剤を無機繊維に付着させる工程を含むことを特徴とする。また、本発明の複合材料は、前記無機繊維とマトリックス樹脂とを含むことを特徴とする。
【選択図】なし【図１】
0006923978.tif 000007